(57)【要約】【課題】帯電制御のため配合した荷電制御剤を粒子内部に確実に固定化することが可能な表示媒体用粒子を提案する。【解決手段】少なくとも一方が透明な２枚の基板間に光学的反射率および帯電性を有する表示媒体を封入し、表示媒体に電界を付与することによって、表示媒体を移動させて画像等の情報を表示する情報表示装置に用いる表示媒体を構成する表示媒体用粒子であって、当該表示媒体用粒子が、モノマーを含む配合物を重合してなる粒子であり、当該配合物中に、少なくとも帯電性のポリマーブロックと前記モノマーに相溶性のポリマーブロックとを有するブロックコポリマーを含有している。【選択図】なし【特許請求の範囲】
【請求項１】
少なくとも一方が透明な２枚の基板間に光学的反射率および帯電性を有する表示媒体を封入し、表示媒体に電界を付与することによって、表示媒体を移動させて画像等の情報を表示する情報表示装置に用いる表示媒体を構成する表示媒体用粒子であって、
当該表示媒体用粒子が、モノマーを含む配合物を重合してなる粒子であり、当該配合物中に、少なくとも帯電性のポリマーブロックと前記モノマーに相溶性のポリマーブロックとを有するブロックコポリマーを含有している、ことを特徴とする表示媒体用粒子。
【請求項２】
前記ブロックコポリマーはアニオン重合法により製造されている、ことを特徴とする請求項１に記載の表示媒体用粒子。
【請求項３】
請求項１または２に記載の表示媒体用粒子を用いて構成した、ことを特徴とする情報表示装置。
【発明の詳細な説明】
【技術分野】
【０００１】
本発明は、少なくとも一方が透明な２枚の基板間に表示媒体を封入し、表示媒体に電界を付与することによって、表示媒体を移動させて画像等の情報を表示する情報表示装置に用いる表示媒体を構成する表示媒体用粒子、またそれを用いた情報表示装置に関するものである。
【背景技術】
【０００２】
情報表示装置として液晶表示装置（ＬＣＤ）が広く普及している。しかし、一般に液晶表示装置は電力消費量が大きく、視野角が狭いなどの欠点があることが知られていた。そこで、液晶表示装置に代わるものとして、少なくとも一方が透明な２枚の基板（例えばガラス基板）間に隔壁によって仕切られた複数のセルを形成し、このセル内に表示媒体を構成する表示媒体用粒子を封入して、この表示媒体用粒子に電界を作用させて画像等の情報を表示する情報表示装置についての提案がある。
【０００３】
上記のような情報表示装置では、表示する情報が変化する都度、基板間に封入した表示媒体用粒子に電界を作用させて移動させる。よって、採用する表示媒体用粒子には耐久性や帯電安定性などについて、一定レベルの要求がある。このレベルに満たない表示媒体用粒子を使用すると、情報表示装置の耐久性や表示性能に問題が発生する可能性が高くなる。そこで、表示媒体用粒子については従来から種々の検討がなされている。
そこで、例えば特許文献１は粒子表面に微小な凹凸を一様に設けて、表示書換えを行う際の表示不良や耐久性の改善を図った表示媒体用粒子について提案している。
【先行技術文献】
【特許文献】
【０００４】
【特許文献１】特開２００６−１９５４０６号公報
【発明の概要】
【発明が解決しようとする課題】
【０００５】
上記特許文献１の表示媒体用粒子には、帯電を制御するため、低分子量タイプや樹脂タイプの荷電制御剤が配合されている。また、一般的に、粒子内の分散性向上による帯電安定性向上を考慮した場合、樹脂タイプの帯電制御剤が用いられる。
一方、帯電制御剤は表示媒体内に安定に保持されることが望ましいが、一般に、従来の樹脂タイプの荷電制御剤はモノマー相溶性の材料と帯電性の材料とのランダム共重合体となっていた。そして、このようなランダム共重合体による荷電制御剤は、表示媒体用粒子の一部として配合されたとき、その表面に凝集して偏在する傾向がある。そのため、情報表示装置が繰り返して使用される間に衝撃を受けると、粒子の表面から荷電制御剤が脱落し易い。そのため、一定時間以上の使用で帯電能力が低下したり、脱落したものが逆極性粒子に付着してセル内の帯電に悪影響を与えしまう場合などの問題が懸念されることになる。
【０００６】
よって、本発明の主な目的は、帯電制御のため配合した荷電制御剤を粒子内部に確実に固定化することが可能な表示媒体用粒子を提供することである。
【課題を解決するための手段】
【０００７】
上記目的は、少なくとも一方が透明な２枚の基板間に光学的反射率および帯電性を有する表示媒体を封入し、表示媒体に電界を付与することによって、表示媒体を移動させて画像等の情報を表示する情報表示装置に用いる表示媒体を構成する表示媒体用粒子であって、
当該表示媒体用粒子が、モノマーを含む配合物を重合してなる粒子であり、当該配合物中に、少なくとも帯電性のポリマーブロックと前記モノマーに相溶性のポリマーブロックとを有するブロックコポリマーを含有している、ことを特徴とする表示媒体用粒子により達成できる。
【０００８】
また、前記ブロックコポリマーはアニオン重合法により製造することができる。
【０００９】
そして、上記に記載の表示媒体用粒子を用いて構成した情報表示装置は、長時間使用しても耐久性に優れて表示性能が劣化しない装置として提供できる。
【発明の効果】
【００１０】
本発明による表示媒体用粒子は、帯電制御剤として少なくとも帯電性ポリマーブロックとモノマー相溶性のポリマーブロックとにより形成したブロックコポリマーを含むもので、この帯電制御剤が粒子内に固定されて安定に保持されるので、衝撃を受けても帯電制御剤が脱落し難い、耐久性の高い表示媒体用粒子として提供できる。
【図面の簡単な説明】
【００１１】
【図１】（ａ）、（ｂ）は本発明の対象となる情報表示装置の原理的構成を説明するために示した図である。
【図２】（ａ）、（ｂ）は本発明の対象となる情報表示装置の他の原理的構成を説明するために示した図である。
【発明を実施するための形態】
【００１２】
以下、本発明に係る一実施形態を詳細に説明する。本発明に係る表示媒体を構成する表示媒体用粒子は、少なくとも一方が透明な２枚の基板間に光学的反射率および帯電性を有する表示媒体として封入されるものである。そして、電界を付与することによって、基板を移動して画像等の情報を表示する。
本発明の理解を容易とするため、本発明に係る表示媒体用粒子を表示媒体として用いて画像等の情報を表示する情報表示装置の概略構成を、図面を参照して説明する。このような情報表示装置は、対向する２枚の透明な基板間の空間に封入した光学的反射率および帯電性粒子を含んだ粒子群として構成した表示媒体に電界が付与される。付与された電界方向に沿って、表示媒体が電界による力やクーロン力などによって引き寄せられ、表示媒体が電界方向の変化によって移動することにより、画像等の情報表示がなされる。従って、表示媒体が均一に移動し、かつ、繰り返し表示情報を書き換える時、或いは表示情報を継続して表示する時の安定性を維持できるように、情報表示装置を設計する必要がある。ここで、表示媒体を構成する粒子にかかる力は、粒子同士のクーロン力により引き付けあう力の他に、電極や基板との電気鏡像力、分子間力、液架橋力、重力などが考えられる。
【００１３】
本発明の対象となる情報表示装置の例を、図１（ａ）、（ｂ）、図２（ａ）、（ｂ）を参照して説明する。
図１（ａ）、（ｂ）に示す例は、少なくとも光学的反射率および帯電性を有する粒子を含んだ粒子群として構成される互いに光学的反射率および帯電特性が異なる少なくとも２種類の表示媒体（ここでは負帯電性白色粒子３Ｗａを含んだ粒子群として構成した白色表示媒体３Ｗと正帯電性黒色粒子３Ｂａを含んだ粒子群として構成した黒色表示媒体３Ｂを示す）を、隔壁４で形成された各セルにおいて、基板１に設けた電極５（ＴＦＴ付き画素電極）と基板２に設けた透明電極６（共通電極）とで形成する電極対の間に電圧を印加することにより発生する電界に応じて、基板１、２と垂直に移動させる。そして、図１（ａ）に示すように白色表示媒体３Ｗを観察者に視認させて白色ドット表示、あるいは、図１（ｂ）に示すように黒色表示媒体３Ｂを観察者に視認させて黒色ドット表示をすることができる。なお、図１（ａ）、（ｂ）においては、手前にある隔壁は省略している。
【００１４】
また、図２（ａ）、（ｂ）に示す例では、少なくとも光学的反射率および帯電性を有する粒子を含んだ粒子群として構成される互いに光学的反射率および帯電特性が異なる少なくとも２種類の表示媒体（ここでは負帯電性白色粒子３Ｗａを含んだ粒子群として構成した白色表示媒体３Ｗと正帯電性黒色粒子３Ｂａを含んだ粒子群として構成した黒色表示媒体３Ｂを示す）を、隔壁４で形成された各セルにおいて、基板１に設けた電極５（ライン電極）と透明な基板２に設けた透明電極６（ライン電極）とが対向直交交差に形成する画素電極対の間に電圧を印加することにより発生する電界に応じて、基板１、２と垂直に移動させる。そして、図２（ａ）に示すように白色表示媒体３Ｗを観察者に視認させて白色ドット表示を行うか、あるいは、図２（ｂ）に示すように黒色表示媒体３Ｂを観察者に視認させて黒色ドット表示を行っている。なお、図２（ａ）、（ｂ）において、手前にある隔壁は省略している。
【００１５】
以下、本発明の特徴となる表示媒体用粒子を詳細に説明する。本発明の表示媒体用粒子は、図１（ａ）、（ｂ）及び図２（ａ）、（ｂ）の情報表示装置などに適用することができ少なくとも一方が透明な２枚の基板の間に表示媒体を構成して封入されるものである。
【００１６】
本発明に係る表示媒体用粒子における特徴的な構成は、配合中の帯電制御剤が少なくとも帯電性のポリマーブロックと、表示媒体用粒子のベース樹脂を構成するモノマーに相溶性のポリマーブロックとを有するブロックコポリマーとして形成されている点にある。
この様な帯電制御剤は、上記モノマーに相溶性のポリマーブロックが上記配合を重合して得られた粒子内に深く差し込まれた状態で固定できる。よって、従来の表示媒体用粒子の場合には、ランダムコポリマーが粒子表面に偏在して脱落し易いのに比較して、本発明の表示媒体用粒子は帯電制御剤を粒子内に安定保持できる。これにより、長時間の使用にも適した高耐久性の表示媒体用粒子として提供できる。
【００１７】
更に、コポリマーを含んでいる表示媒体用粒子の実施例について説明する。まず、複数のコポリマーの具体例を説明し、この後にこれらのコポリマーを用いた製造される表示媒体用粒子の実施例について説明する。
まず、コポリマーとして（Ｉ）、（II）、（III）を作製した。
【００１８】
＜コポリマーの作製（Ｉ）＞
スチレンモノマー（関東化学試薬）６．５ｇ及びｎ−ヘキサン（関東化学試薬）１００ｇを混合し、ｎ−ブチルリチウムｎ−ヘキサン溶液（和光純薬試薬：１．６ｍｏｌ／Ｌ）０．６２５ｍｌを添加して、アルゴン雰囲気下、室温で２時間重合を行い、粒子を構成する樹脂に相溶性を有する重合体ブロック（分子量：Ｍｗ＝６５００ｇ／ｍｏｌ）を合成し、さらに２−ビニルピリジン（東京化成試薬）６．５ｇを添加して、−７８℃で２時間反応させ、帯電性のポリマーブロック（分子量＝１０００ｇ／ｍｏｌ）を共重合した、平均分子量：Ｍｎ＝２００００ｇ／ｍｏｌのブロックコポリマーａを得た。
【００１９】
＜コポリマーの作製（II）＞
スチレンモノマー（関東化学試薬）１０．０ｇ及びｎ−ヘキサン（関東化学試薬）１００ｇを混合し、ｎ−ブチルリチウムｎ−ヘキサン溶液（和光純薬試薬：１．６ｍｏｌ／Ｌ）０．６２５ｍｌを添加して、アルゴン雰囲気下、室温で２時間重合を行い、粒子を構成する樹脂に相溶性を有する重合体ブロック（分子量：Ｍｗ＝１００００ｇ／ｍｏｌ）を合成し、さらに２−ビニルピリジン（東京化成試薬）１．０ｇを添加して、−７８℃で２時間反応させ、帯電性のポリマーブロック（分子量＝１０００ｇ／ｍｏｌ）を共重合した、平均分子量：Ｍｎ＝１１０００ｇ／ｍｏｌのブロックコポリマーｂを得た。
【００２０】
＜コポリマーの作製（III）＞
帯電性のモノマーである２−ビニルピリジン（東京化成工業試薬）４０重量部と、粒子を構成する樹脂に相溶性を有するモノマーとしてスチレン（関東化学試薬）６０重量部をトルエン（和光純薬試薬）３００重量部と混ぜ、さらに重合の開始剤としてアゾビスイソブチロニトリル（Ｖ−６０：和光純薬製）1重量部を溶解させて、８０℃で１２時間反応させ、分子量：Ｍｎ＝２２０００ｇ／ｍｏｌのランダムコポリマーｃを得た。
【００２１】
＜実施例１＞
負帯電粒子としてスチレンモノマ−（関東化学試薬）６５重量部及び、ジビニルベンゼン（和光純薬試薬）３５重量部に、負帯電の荷電制御剤としてボントロンＥ−８９（オリエント化学製）５重量部と、白色着色剤として、酸化チタン（タイペ−クＣＲ−５０：石原産業製）８０重量部をサンドミルにより分散させた後、さらに重合の開始剤として、アゾビスイソブチロニトリル（Ｖ−６０：和光純薬製）２重量部を溶解させた液を、ポリオキシエチレンアルキルエ−テル硫酸ナトリウム（ラテムルＥ−１１８Ｂ：花王製）を０．５ｗｔ％添加した精製水に懸濁、重合させ、濾過、洗浄、乾燥させた後、分級機（ＭＤＳ−２：日本ニュ−マチック工業）を用いて平均粒子径８．８μｍの白色負帯電粒子Ａを得た。
この白色負帯電粒子Ａに、シリカ微粒子（H3004：日本クラリアント（株））を２重量％添加し、ヘンシェルミキサー（ＫＭ５Ｃ：三井金属鉱山（株））にて攪拌し、負帯電白色粒子Ａ１を得た。この粒子の帯電量は−１５μＣ／ｇであった。
【００２２】
正帯電粒子としては、メチルメタクリレ−ト（関東化学試薬）６５重量部及び、エチレングリコ−ルジメタクリレ−ト（和光純薬試薬）３５重量部に、正帯電性の荷電付与剤として上記ブロックコポリマーａを０．０５重量部溶解させ、黒色着色剤として、カ−ボンブラック（スペシャルブラック５：デグッサ（株）製）５重量部をサンドミルにより分散させた後、さらに重合の開始剤として、アゾビスイソブチロニトリル（Ｖ−６０：和光純薬製）２重量部を溶解させた液を、界面活性剤としてポリオキシエチレンアルキルエ−テル硫酸ナトリウム（ラテムルＥ−１１８Ｂ：花王（株）製）を０．５ｗｔ％添加した精製水に懸濁、重合させ、濾過、乾燥させた後、分級機（ＭＤＳ−２：日本ニュ−マチック工業（株））を用いて分級を行い、平均粒子径９．５μｍの正帯電母粒子Ｂを得た。この正帯電母粒子Ｂに、シリカ微粒子（Ｈ３０５０：日本クラリアント（株））を２重量％添加し、ヘンシェルミキサー（ＫＭ５Ｃ：三井金属鉱山（株））にて攪拌し、正帯電黒色粒子Ｂ２を得た。この粒子の帯電量は＋２１μＣ／ｇであった。
【００２３】
上記白色粒子Ａ１と黒色粒子Ｂ２とを当量混合攪拌して摩擦帯電を行い、１００μｍのスペ−サ−を介して配置された、一方が内側ＩＴＯ処理され電源に接続されたガラス基板と、もう一方が銅基板であるセル中に体積占有率３０％で充填し、表示用パネルを得た。ＩＴＯガラス基板、銅基板それぞれを電源に接続し、ＩＴＯガラス基板を低電位に、銅基板を高電位となる様に直流電圧をかけると、黒色粒子は低電位極側に、白色粒子は高電位極側にそれぞれ飛翔する。
【００２４】
ここで黒色粒子は正帯電、白色粒子が負帯電であるので、ガラス基板を通して黒色の表示状態が観察され、次に印可電圧の電位を逆にすると、粒子はそれぞれ逆方向に飛翔して、白色の表示状態が観察された。印加電圧が±１５０［Ｖ］印加時の白表示時反射率と黒表示時反射率の比をコントラスト比とし、この表示用パネルの初期のコントラスト比は、７．３で、さらに、±１５０Ｖの低電位と高電位の切り替え１ｋＨｚで１００万回耐久を行った後のコントラスト比は、７．０で使用に十分なレベルが確保されていた。
【００２５】
＜実施例２＞
負帯電粒子としては、上記Ａ1を使用した。
正帯電粒子としては、実施例１のブロックコポリマーａをブロックコポリマーｂに変更した以外は同様の作業により、平均粒子径９．９μｍの正帯電母粒子Ｃを得た。この粒子Ｃに、シリカ微粒子（H3050：日本クラリアント（株））を２重量％添加し、ヘンシェルミキサー（ＫＭ５Ｃ：三井金属鉱山（株））にて攪拌し、正帯電黒色粒子Ｃ２を得た。この粒子の帯電量は＋１３μＣ／ｇであった。
【００２６】
上記白色粒子Ａ１と黒色粒子Ｃ２とを当量混合攪拌して摩擦帯電を行い、１００μｍのスペ−サ−を介して配置された、一方が内側ＩＴＯ処理され電源に接続されたガラス基板と、もう一方が銅基板であるセル中に体積占有率３０％で充填し、表示用パネルを得た。ＩＴＯガラス基板、銅基板それぞれを電源に接続し、ＩＴＯガラス基板を低電位に、銅基板を高電位となる様に直流電圧をかけると、黒色粒子は低電位極側に、白色粒子は高電位極側にそれぞれ飛翔する。
【００２７】
ここで黒色粒子は正帯電、白色粒子が負帯電であるので、ガラス基板を通して黒色の表示状態が観察され、次に印可電圧の電位を逆にすると、粒子はそれぞれ逆方向に飛翔して、白色の表示状態が観察される。印加電圧が±１５０［Ｖ］印加時の白表示時反射率と黒表示時反射率の比をコントラスト比とし、この表示用パネルの初期のコントラスト比は、７．０で、さらに、±１５０Ｖの低電位と高電位の切り替え１ｋＨｚで１００万回耐久を行った後のコントラスト比は、６．５でほとんど変化がなかった。
【００２８】
＜比較例１＞
負帯電粒子としては、上記Ａ１を使用した。
正帯電粒子としては、実施例１のブロックコポリマーａをランダムコポリマーｃに変更した以外は同様の作業により、平均粒子径９．２μｍの正帯電母粒子Ｄを得た。この粒子Ｄに、シリカ微粒子（H3050：日本クラリアント（株））を２重量％添加し、ヘンシェルミキサー（ＫＭ５Ｃ：三井金属鉱山（株））にて攪拌し、正帯電黒色粒子Ｄ２を得た。この粒子の帯電量は＋２５μＣ／ｇであった。
【００２９】
上記白色粒子Ａ１と黒色粒子D２とを当量混合攪拌して摩擦帯電を行い、１００μｍのスペ−サ−を介して配置された、一方が内側ＩＴＯ処理され電源に接続されたガラス基板と、もう一方が銅基板であるセル中に体積占有率３０％で充填し、表示用パネルを得た。ＩＴＯガラス基板、銅基板それぞれを電源に接続し、ＩＴＯガラス基板を低電位に、銅基板を高電位となる様に直流電圧をかけると、黒色粒子は低電位極側に、白色粒子は高電位極側にそれぞれ飛翔する。
【００３０】
ここで黒色粒子は正帯電、白色粒子が負帯電であるので、ガラス基板を通して黒色の表示状態が観察され、次に印可電圧の電位を逆にすると、粒子はそれぞれ逆方向に飛翔して、白色の表示状態が観察される。印加電圧が±１５０［Ｖ］印加時の白表示時反射率と黒表示時反射率の比をコントラスト比とし、この表示用パネルの初期のコントラスト比は、７．５であったが、さらに±１５０Ｖの低電位と高電位の切り替え１ｋＨｚで１００万回耐久を行った所、コントラスト比は４．２まで低下してしまった。
【００３１】
＜比較例２＞
負帯電粒子としては、上記Ａ１を使用した。
正帯電粒子としては、メチルメタクリレ−ト（関東化学試薬）６５重量部及び、エチレングリコ−ルジメタクリレ−ト（和光純薬試薬）３５重量部に、荷電付与性のモノマーとして２−ビニルピリジン（東京化成工業試薬）５．０重量部を混合させ、黒色着色剤として、カ−ボンブラック（スペシャルブラック５：デグッサ（株）製）５重量部をサンドミルにより分散させた後、さらに重合の開始剤として、アゾビスイソブチロニトリル（Ｖ−６０：和光純薬製）２重量部を溶解させた液を、界面活性剤としてポリオキシエチレンアルキルエ−テル硫酸ナトリウム（ラテムルＥ−１１８Ｂ：花王（株）製）を０．５ｗｔ％添加した精製水に懸濁、重合させ、濾過、乾燥させた後、分級機（ＭＤＳ−２：日本ニュ−マチック工業（株））を用いて分級を行い、平均粒子径１０．０μｍの正帯電母粒子Ｅを得た。この粒子Ｅに、シリカ微粒子（Ｈ３０５０：日本クラリアント（株））を２重量％添加し、ヘンシェルミキサー（ＫＭ５Ｃ：三井金属鉱山（株））にて攪拌し、正帯電黒色粒子Ｅ２を得た。この粒子の帯電量は＋１５μＣ／ｇであった。
【００３２】
上記白色粒子Ａ１と黒色粒子Ｅ２とを当量混合攪拌して摩擦帯電を行い、１００μｍのスペ−サ−を介して配置された、一方が内側ＩＴＯ処理され電源に接続されたガラス基板と、もう一方が銅基板であるセル中に体積占有率３０％で充填し、表示用パネルを得た。ＩＴＯガラス基板、銅基板それぞれを電源に接続し、ＩＴＯガラス基板を低電位に、銅基板を高電位となる様に直流電圧をかけると、黒色粒子は低電位極側に、白色粒子は高電位極側にそれぞれ飛翔する。
【００３３】
ここで黒色粒子は正帯電、白色粒子が負帯電であるので、ガラス基板を通して黒色の表示状態が観察され、次に印可電圧の電位を逆にすると、粒子はそれぞれ逆方向に飛翔して、白色の表示状態が観察される。印加電圧が±１５０［Ｖ］印加時の白表示時反射率と黒表示時反射率の比をコントラスト比とし、この表示用パネルの初期のコントラスト比は、６．２で、さらに、±１５０Ｖの低電位と高電位の切り替え１ｋＨｚで１００万回耐久を行った後のコントラスト比は、２．３と著しく低下してしまった。
【００３４】
以上で説明したように、粒子を構成する樹脂成分にブロックコポリマーを含有している表示媒体用粒子であれば、荷電制御剤として機能する部分が粒子内に固定されて安定に保持されるので、衝撃を受けても荷電制御剤が脱落し難い、耐久性の高い表示媒体用粒子として提供できる。よって、このような表示媒体用粒子を採用する情報表示装置は、長時間使用しても耐久性に優れて表示性能が劣化しない装置として提供できる。
【産業上の利用可能性】
【００３５】
本発明の表示媒体用粒子が使用される情報表示装置は、ノートパソコン、電子手帳、ＰＤＡ(Personal Digital Assistants)と呼ばれる携帯型情報機器、携帯電話、ハンディターミナル等のモバイル機器の表示部、電子書籍、電子新聞等の電子ペーパー、看板、ポスター、黒板（ホワイトボード）等の掲示板、電子卓上計算機、家電製品、自動車用品等の表示部、ポイントカード、ＩＣカード等のカード表示部、電子広告、情報ボード、電子ＰＯＰ(Point Of Presence, Point Of Purchase advertising)、電子値札、電子棚札、電子楽譜、ＲＦ−ＩＤ機器の表示部のほか、ＰＯＳ端末、カーナビゲーション装置、時計など様々な電子機器の表示部に好適に用いられる。他に、リライタブルペーパー（外部電界形成手段を用いて書換えできる）としても好適に用いられる。
【００３６】
なお、上述した情報表示装置の駆動方式については、パネル自体にスイッチング素子を用いない単純マトリックス駆動方式やスタティック駆動方式、また、薄膜トランジスタ（ＴＦＴ）で代表される三端子スイッチング素子あるいは薄膜ダイオード（ＴＦＤ）で代表される二端子スイッチング素子を用いたアクティブマトリックス駆動方式や、外部電界を用いた外部電界駆動方式など、種々のタイプの駆動方式が適用できる。
【符号の説明】
【００３７】
１、２                        基板
３Ｗ                          白色表示媒体
３Ｗａ                        負帯電性白色粒子
３Ｂ                          黒色表示媒体
３Ｂａ                        正帯電性黒色粒子
４                            隔壁
５、６                        電極
【図１】
2010262069.tif 000002
【図２】
2010262069.tif 000003